СПОСОБ ПОВЫШЕНИЯ КОРРОЗИОННОЙ СТОЙКОСТИ НЕЛЕГИРОВАННОЙ СТАЛИ

1. Способ повышения коррозионной стойкости нелегированной стали, отличающийся тем, что лазерным спеканием наноразмерного порошка, включающего Fe и Ni, на поверхности стали обеспечивают синтез наноразмерных частиц железа в несплошной никелевой оболочке.
2. Способ по п.1, отличающийся тем, что, с целью экономии никеля в исходном наноразмерном порошке, включающем Fe и Ni, лазерное спекание производят при содержании никеля в порошке в пределах 3-10% масс.
3. Способ по п.1, отличающийся тем, что для создания спеченного слоя на поверхности нелегированной стали с размерами частиц железа 20-40 нм, спекание исходного нанокомпозитного порошка на поверхности стали ведут излучением с длиной волны 1-1,1 мкм, частотой генерации импульсов 20-100 кГц, мощностью 8-60 Вт и скоростью сканирования от 30-500 мм/с.
4. Способ по п.1, отличающийся тем, что нанесение и спекание исходного нанокомпозитного порошка, включающего Fe и Ni, на поверхности стали проводят послойно, наращивая слой до толщины 0,8 мкм.